(57)【特許請求の範囲】
【請求項１】
基板と、
前記基板上に、合成樹脂によってダイボンドさせた半導体発光素子と、
前記半導体発光素子上に、前記半導体発光素子が発光する青色系光を吸収し波長変換して発光する蛍光物質を含む色変換部材と
を有する発光ダイオードであって、
前記半導体発光素子は、
窒化物系化合物半導体を形成させる透光性基体としてサファイアと、
前記サファイア上に形成され、青色系光が発光可能な窒化物系化合物半導体からなる発光層と、
前記サファイアを介して前記窒化物系化合物半導体と対向する前記合成樹脂側に設けられ、且つ前記半導体発光素子が発光する光、前記蛍光物質によって反射された半導体発光素子からの光、及び青色系光と補色となる前記蛍光物質からの黄色系光を反射する反射部材と
を備えており、
前記基板は、光を反射する材料であり、
前記合成樹脂は、光透過性を備える
ことを特徴とする白色系が発光可能な発光ダイオード。
【請求項２】
請求項１に記載の発光ダイオードであって、
前記反射部材は、アルミニウム、銀、白金から選択される金属又はその合金であることを特徴とする発光ダイオード。
【請求項３】
請求項１又は２に記載の発光ダイオードであって、
前記合成樹脂は、エポキシ樹脂であることを特徴とする発光ダイオード。
【請求項４】
請求項１から３のいずれかに記載の発光ダイオードであって、
前記合成樹脂は、銀、金、アルミニウム、銅、ＩＴＯ、ＳｎＯ2、ＺｎＯ2から選択される少なくとも１種を含有していることを特徴とする発光ダイオード。
【請求項５】
請求項１から４のいずれかに記載の発光ダイオードであって、
前記蛍光物質は、セリウムで付活されたイットリウム・アルミニウム・ガーネット系蛍光体であることを特徴とする発光ダイオード。
【請求項６】
請求項５に記載の発光ダイオードであって、
前記イットリウムの一部はガドリニウム、ルテニウム、スカンジウム、ランタンから選択される１種で置換されてなることを特徴とする発光ダイオード。
【請求項７】
請求項５に記載の発光ダイオードであって、
前記アルミニウムの一部は、ガリウム、インジウム、ボロン、テルルから選択される１種で置換されてなることを特徴とする発光ダイオード。
【請求項８】
請求項５に記載の発光ダイオードであって、
前記セリウムに加えてＴｂ及び／又はＣｒを有することを特徴とする発光ダイオード。
【請求項９】
請求項１から８のいずれかに記載の発光ダイオードであって、
前記色変換部材がエラストマー状或いはゲル状シリコーン樹脂、アモルファスフッ素樹脂、透光性ポリイミド樹脂のいずれかであることを特徴とする発光ダイオード。
【発明の詳細な説明】
【０００１】
【産業上の利用分野】
本願発明は、ディスプレイのバックライト、照光式操作スイッチ、ＬＥＤ表示器等に使用される発光ダイオードに係り、特に蛍光物質を利用し長期間且つ、高輝度に発光可能な発光ダイオードに関する。
【０００２】
【従来の技術】
発光素子（以下、ＬＥＤチップともいう。）は、小型で効率よく鮮やかな色の発光をする。また、半導体素子であるため球切れがない。初期駆動特性が優れ、振動やON/OFF点灯の繰り返しに強いという特徴を有する。そのため、各種インジケータや種々の光源として利用されている。しかしながら、ＬＥＤチップは単色性の発光ピークを有するが故に白色系などの発光のみを得る場合においても、２種類以上の発光素子を利用せざるを得なかった。
【０００３】
そこで、本出願人は、単色性の発光ピークを有するＬＥＤチップと蛍光物質を利用して白色系など種々の発光色を発光させる発光ダイオードとして特開平５−１５２６０９号公報、特開平７−９９３４５号公報などに記載した発光ダイオードを開発した。
【０００４】
これらの発光ダイオードは、発光層のエネルギーバンドギャップが比較的大きいＬＥＤチップをリードフレームの先端に設けられたカップ上などにダイボンド部材などによって配置する。ＬＥＤチップは、ＬＥＤチップが設けられたメタルステムやメタルポストとそれぞれ電気的に接続させる。そして、ＬＥＤチップを被覆する樹脂モールド中などにＬＥＤチップからの光を吸収し、波長変換する蛍光体を含有させ色変換部材として形成させてある。
【０００５】
これによって、ＬＥＤチップからの発光を蛍光体によって波長変換した発光ダイオードとすることができる。例えば、青色系のＬＥＤチップからの光と、その光を吸収し補色関係にある黄色系を発光する蛍光体からの光との混色により白色系が発光可能な発光ダイオードとすることができる。これらの発光ダイオードは、白色系を発光する発光ダイオードとして利用した場合においても十分な輝度を発光する発光ダイオードとすることができる。
【０００６】
【発明が解決しようとする課題】
しかし、発光ダイオードの利用分野の広がりと共に、より信頼性が高く長期間且つ、高輝度に発光可能な発光ダイオードが求められている。特に、蛍光物質を利用した発光ダイオードは、蛍光物質にもよるが発光層からの発光波長が短いものほど効率よく発光する傾向にある。一方、発光ダイオードに利用するモールド部材、色変換部材やダイボンド部材などには、扱い易さなどから種々の合成樹脂が利用されている。合成樹脂は、一般にＬＥＤチップから放出される発光波長が短くなると劣化し着色する傾向にある。特に、ダイボンド部材は、接着性をも考慮しなければ成らず現在のところ耐侯性と密着性等を共に十分満足するものがない。したがって、蛍光物質を利用した発光ダイオードの発光強度を更に向上させ長時間使用すると、発光ダイオードの発光輝度が低下する場合があるという問題を有する。本願発明は上記課題を解決し、より高輝度且つ、長時間の使用環境下においても発光効率の低下が極めて少ない発光ダイオードを提供することを目的とする。
【０００７】
【課題を解決するための手段】
本願発明は、基板と、基板上に、合成樹脂によってダイボンドさせた半導体発光素子と、半導体発光素子上に、半導体発光素子が発光する青色系光を吸収し波長変換して発光する蛍光物質を含む色変換部材とを有する発光ダイオードであって、半導体発光素子は、窒化物系化合物半導体を形成させる透光性基体としてサファイアと、サファイア上に形成され、青色系光が発光可能な窒化物系化合物半導体からなる発光層と、サファイアを介して窒化物系化合物半導体と対向する合成樹脂側に設けられ、且つ半導体発光素子が発光する光、蛍光物質によって反射された半導体発光素子からの光、及び青色系光と補色となる蛍光物質からの黄色系光を反射する反射部材とを備えており、基板は、光を反射する材料であり、合成樹脂は、光透過性を備える。
また反射部材は、アルミニウム、銀、白金から選択される金属又はその合金とできる。さらに合成樹脂は、エポキシ樹脂とできる。さらにまた合成樹脂は、銀、金、アルミニウム、銅、ＩＴＯ、ＳｎＯ2、ＺｎＯ2から選択される少なくとも１種を含有してもよい。一方蛍光物質は、セリウムで付活されたイットリウム・アルミニウム・ガーネット系蛍光体とできる。イットリウムの一部はガドリニウム、ルテニウム、スカンジウム、ランタンから選択される１種で置換してもよい。あるいはアルミニウムの一部は、ガリウム、インジウム、ボロン、テルルから選択される１種で置換することもできる。またはセリウムに加えてＴｂ及び／又はＣｒを有することもできる。一方、色変換部材をエラストマー状或いはゲル状シリコーン樹脂、アモルファスフッ素樹脂、透光性ポリイミド樹脂のいずれかとすることもできる。
【０００８】
あるいは、基板上にダイボンド部材によって固定されたＬＥＤチップと、該ＬＥＤチップからの発光の少なくとも一部を吸収し波長変換して発光する蛍光物質を含む色変換部材とを有する発光ダイオードであって、ＬＥＤチップは透光性基体上の一方の面側に窒化物系化合物半導体を有すると共に、透光性基体の他方の面側に反射部材を設け、さらに色変換部材は、透明樹脂や硝子等の基材に、蛍光物質に加えて拡散剤を含有させてもよい。また、本願発明の発光ダイオードをマトリックス状に配置したＬＥＤ表示器と、該ＬＥＤ表示器と電気的に接続させた駆動回路とを有するＬＥＤ表示装置とすることもできる。
【０００９】
【作用】
本願発明は、ＬＥＤチップの透光性基体に反射部材を設けることによって、ダイボンド部材の光による劣化を防止しつつ光利用効率を高めたものである。特に、発光ダイオードの光反射性と、接着剤の接着性と、に機能分離させたものである。
【００１０】
また、本発明に加えてより耐光性の高い基材を用いて色変換部材を構成させることで、ＬＥＤチップからの光、蛍光物質によって反射された光などによる基材の着色などを抑制し発光効率の低下を防ぐことができる。
【００１１】
【発明の実施の形態】
本願発明者は種々の実験の結果、高輝度且つ長時間の使用環境下における発光ダイオードの出力低下が、ＬＥＤチップのごく近傍に配置された色変換部材やダイボンド部材の劣化にあることを見出し本願発明を成すに至った。
【００１２】
蛍光物質を利用した発光ダイオードにおいては、蛍光物質を利用しない通常の発光ダイオードと光の密度が極端に異なる。即ち、図３の如く蛍光物質を利用した発光ダイオードにおいては、ＬＥＤチップ３０３から放出される光がそのまま全て合成樹脂などにより形成された色変換部材などを透過しない。ＬＥＤチップ３０３からの光は、ＬＥＤチップ３０３近傍などに設けられた蛍光物質３２２によって反射される。或いは、蛍光物質３２２によって励起された光として等方的に放出される。さらに、発光ダイオードからの光はダイボンド樹脂を透過し、光特性向上のために高反射率の材料が用いられた基板などによって反射される。また、ダイボンド部材などの屈折率の差などによっても反射される。そのため、ＬＥＤチップ３０３近傍に光が部分的に密に閉じこめられ、ＬＥＤチップ近傍の光密度が極めて高くなる。そのため、ＬＥＤチップ３０３極近傍の色変換部材やダイボンド部材が、特に劣化され着色３３０などし発光効率が低下すると考えられる。
【００１３】
本願発明は、ＬＥＤチップ極近傍の色変換部材やダイボンド部材などの劣化を抑制することにより、高輝度且つ長時間の使用環境下においても出力低下が極めて少ない発光ダイオードとすることができるのである。
【００１４】
本願発明の具体的な発光ダイオードの一例を図２に示す。図２は、チップタイプＬＥＤの断面図である。セラミックのパッケージ内に設けられた電極上にダイボンド部材２０７を用いてＬＥＤチップをダイボンドさせると共に電気的に接続させた。ＬＥＤチップには、ＳｉＣ基板の一方に青色系が発光可能な窒化物系化合物半導体が形成されたものを利用した。なお、ＳｉＣ基板の他方の面上には、Ａｇがメッキされている。また、ダイボンド部材２０１には、Ａｇ含有のシリコーン樹脂を用いた。残ったＬＥＤチップ２０３の電極とパッケージに設けられた外部電極２０９とを金線によってワイヤーボンディングさせてある。
【００１５】
パッケージ２０４には、内部に一段下がったキャビティーを設けてある。キャビティー内には、蛍光物質を含有させた透光性ポリイミド樹脂を色変換部材２０２として注入し発光ダイオードを構成させてある。蛍光物質は、セリウムを付活したイットリウム・アルミニウム・ガーネット蛍光体を用いた。
【００１６】
このような、発光ダイオードの外部電極２０９に電力を供給させることによりＬＥＤチップ２０３から光を出させると共にＬＥＤチップ２０３からの光によって蛍光物質を励起させ発光させることができる。ＬＥＤチップ２０３からの青色系光と蛍光物質からの黄色系光が補色関係にあるため、白色系の発光色を得ることができる。このような発光ダイオードは樹脂劣化などに伴う着色が少ないため長期間且つ高輝度に発光させることができる。以下本願発明の構成部材について詳述する。
【００１７】
（反射部材２０１）
本願発明に用いられる反射部材２０１とは、半導体発光層から放出された光をダイボンド樹脂に直接照射させないように設けられると共に、効率よく発光観測面側に反射させるためのものである。
【００１８】
このような反射部材は、Ｉｎ、Ｃｕ、Ｉｒ、Ｐｄ、Ｒｈ、Ｗ、Ｍｏ、Ｔｉ、Ｎｉ、Ａｌ、ＡｇやＰｔなどの金属や合金、ＴｉＯ2、ＳｉＯ2、ＢａＦ2等の誘電体材料を積層した誘電体多層膜で形成することができる。特に、Ａｌ、Ａｇ、ＰｔやＴｉＯ2、ＳｉＯ2、ＢａＦ2等の誘電体材料を利用した反射部材は、窒化物系化合物半導体の発光層から放出される発光波長を効率よく反射できると共に比較的簡単に形成できるためより好ましい。このような反射部材は、蒸着法、スパッタリング法などの気相成長膜技術などにより透光性基体上に容易に形成することができる。
【００１９】
（ダイボンド部材１０７、２０７、３０７）
本願発明に用いられるダイボンド部材１０７とは、ＬＥＤチップ１０３と、基板１０４とを接着させるために用いられる。したがって、ダイボンド部材１０７は、基板及びＬＥＤチップ１０３との密着性が高いことが望まれる。ダイボンド部材に用いられる具体的な合成樹脂としては、一液、二液型エポキシ樹脂や一液、二液型シリコーン樹脂が好適に用いられる。
【００２０】
また、ダイボンド部材１０７を利用してＬＥＤチップと基板とを電気的に導通させてもよい。この場合、ダイボンド部材中に、銀、金、アルミニウム、銅、ＩＴＯ、ＳｎＯ2、ＺｎＯ2などから選択される少なくとも１種を含有させることが好ましい。特に、銀、金、アルミニウム、銅などは、導電性を持たせると共に放熱性を向上させることができる。
【００２１】
このようなダイボンド部材１０７は、ＬＥＤチップ１０３と基板１０４とを接着させるためにダイボンダーを用いることによって簡単に塗布などすることができる。
【００２２】
（色変換部材１０２、２０２）
本願発明に用いられる色変換部材１０２とは、ＬＥＤチップ１０３からの光の少なくとも一部を変換する蛍光物質３２２が含有されるものである。色変換部材１０２の基材としては、ＬＥＤチップ１０３からの光や蛍光物質からの光を効率よく透過させると共に耐光性の良いものが好ましい。さらに、色変換部材として働くと共にモールド材などとして兼用させる場合は、外部環境下における外力や水分等に対して強いものが好ましい。このような基材３２１の具体的材料としては、エラストマー状或いはゲル状シリコーン樹脂、アモルファスフッ素樹脂、透光性ポリイミド樹脂などの耐候性に優れた透明樹脂や硝子などが好適に用いられる。色変換部材１０２の量によって発光ダイオードから放出される光の色調などが変化するため操作性などの点からエラストマー状或いはゲル状シリコーン樹脂がより好ましい。
【００２３】
色変換部材は、ＬＥＤチップ１０３に直接接触させて被覆させることもできるし、他の合成樹脂などを間に介して設けることもできる。また、蛍光物質３２２と共に着色顔料、着色染料や拡散剤を含有させても良い。着色顔料や着色染料を用いることによって色味を調節させることもできる。拡散剤を含有させることによってより指向角を増すこともできる。具体的な拡散剤としては、無機系であるチタン酸バリウム、酸化チタン、酸化アルミニウム、酸化珪素等や有機系であるグアナミン樹脂などが好適に用いられる。
【００２４】
（蛍光物質３２２）
本願発明に用いられる蛍光物質３２２は、窒化物系化合物半導体から放出された可視光や紫外光を他の発光波長に変換するためのものである。従って、ＬＥＤチップ１０３に用いられる発光層から発光される発光波長や発光ダイオードから放出される所望の発光波長に応じて種々ものが用いられる。特に、ＬＥＤチップ１０３が発光した光と、ＬＥＤチップ１０３からの光によって励起され発光する蛍光物質３２２からの光が補色関係にあるとき白色系光を発光させることもできる。
【００２５】
このような蛍光物質３２２として、セリウムで付活されたイットリウム・アルミニウム・ガーネット系蛍光物質、ペリレン系誘導体や銅、アルミニウムで付活された硫化亜鉛カドミウムやマンガンで付活された酸化マグネシュウム・チタンなど種々のものが挙げられる。これらの蛍光物質は、１種類で用いてもよいし、２種類以上混合して用いてもよい。
【００２６】
特に、セリウムで付活されたイットリウム・アルミニウム・ガーネット系蛍光物質は、ガーネット構造であるため、熱、光及び水に強く、励起スペクトルのピークが４５０ｎｍ付近にさせることができる。また、発光ピークも５３０ｎｍ付近などにあり、７００ｎｍまで裾を引くブロードな発光スペクトルを持たせることができる。しかも、組成のＡｌの一部をＧａで置換することで発光波長が短波長側にシフトし、また組成のＹの一部をＧｄで置換することで、発光波長が長波長側へシフトさせることができる。このように組成を変化させることで連続的に種々の発光波長とすることができるため本願発明の蛍光物質として特に好ましい。
【００２７】
なお、所望に応じて発光波長を長波長や短波長側に調節させるため、イットリウムの一部をＬｕ、Ｓｃ、Ｌａに置換させることもできるし、アルミニウムの一部をＩｎ、Ｂ、Ｔｌに置換させることもできる。さらに、セリウムに加えて、ＴｂやＣｒを微量含有させ吸収波長を調整させることもできる。
【００２８】
セリウムで付活されたイットリウム・アルミニウム・ガーネット系蛍光物質を用いた場合は、ＬＥＤチップ１０３と接する或いは近接して配置された放射照度として（Ｅｅ）＝３Ｗ・ｃｍ-2以上１０Ｗ・ｃｍ-2以下の高照射強度においても高効率に十分な耐光性を有する発光ダイオードを構成することができる。
【００２９】
（ＬＥＤチップ１０３、２０３）
本願発明に用いられるＬＥＤチップ１０３とは、種々の蛍光物質３２２を効率良く励起できる比較的バンドエネルギーが高い半導体発光素子が好適に挙げられる。このような半導体発光素子としては、ＭＯＣＶＤ法等により形成された窒化物系化合物半導体が用いられる。窒化物系化合物半導体は、ＩｎnＡｌmＧａ1-n-mＮ（但し、０≦ｎ、０≦ｍ、ｎ＋ｍ≦１）を発光層とし形成させてある。半導体の構造としては、ＭＩＳ接合、ＰＩＮ接合やｐｎ接合などを有するホモ構造、ヘテロ構造あるいはダブルへテロ構成のものが挙げられる。半導体層の材料やその混晶度によって発光波長を種々選択することができる。また、半導体活性層を量子効果が生ずる薄膜に形成させた単一量子井戸構造や多重量子井戸構造とすることもできる。
【００３０】
窒化物系化合物半導体を形成させる基板にはサファイア、スピネル、ＳｉＣ、Ｓｉ、ＺｎＯ、窒化ガリウム系単結晶等の材料を用いることができる。結晶性の良い窒化ガリウム系半導体を形成させるためにはサファイア基板を用いることが好ましく、サファイア基板との格子不整合を是正するためにバッファー層を形成することが望ましい。バッファー層は、低温で形成させた窒化アルミニウムや窒化ガリウムなどで形成させることができる。
【００３１】
窒化物系化合物半導体を使用したｐｎ接合を有する発光素子例としては、バッファー層上に、ｎ型窒化ガリウムで形成した第１のコンタクト層、ｎ型窒化アルミニウム・ガリウムで形成させた第１のクラッド層、窒化インジウム・ガリウムで形成した活性層、ｐ型窒化アルミニウム・ガリウムで形成した第２のクラッド層、ｐ型窒化ガリウムで形成した第２のコンタクト層を順に積層させた構成などとすることができる。
【００３２】
なお、窒化物系化合物半導体は、不純物をドープしない状態でｎ型導電性を示す。発光効率を向上させるなど所望のｎ型窒化ガリウム半導体を形成させる場合は、ｎ型ドーパントとしてＳｉ、Ｇｅ、Ｓｅ、Ｔｅ、Ｃ等を適宜導入することが好ましい。一方、ｐ型窒化ガリウム半導体を形成させる場合は、ｐ型ドーパンドであるＺｎ、Ｍｇ、Ｂｅ、Ｃａ、Ｓｒ、Ｂａ等をドープさせる。窒化ガリウム系化合物半導体は、ｐ型ドーパントをドープしただけではｐ型化しにくいためｐ型ドーパント導入後に、炉による加熱、低速電子線照射やプラズマ照射等によりｐ型化させることが好ましい。
【００３３】
絶縁性基板を用いた半導体発光素子の場合は、絶縁性基板の一部を除去する、或いは半導体表面側からｐ型及びｎ型用の電極面をとるためにｐ型半導体及びｎ型半導体の露出面をエッチングなどによりそれぞれ形成させる。各半導体層上にスパッタリング法や真空蒸着法などを用いて所望の形状の各電極を形成させる。発光面側に設ける電極は、全被覆せずに発光領域を取り囲むようにパターニングするか、或いは金属薄膜や金属酸化物などの透明電極を用いることができる。このように形成された発光素子をそのまま利用することもできるし、個々に分割したＬＥＤチップとして使用してもよい。
【００３４】
個々に分割されたＬＥＤチップとして利用する場合は、形成された半導体ウエハー等をダイヤモンド製の刃先を有するブレードが回転するダイシングソーにより直接フルカットするか、又は刃先幅よりも広い幅の溝を切り込んだ後（ハーフカット）、外力によって半導体ウエハーを割る。あるいは、先端のダイヤモンド針が往復直線運動するスクライバーにより半導体ウエハーに極めて細いスクライブライン（経線）を例えば碁盤目状に引いた後、外力によってウエハーを割り半導体ウエハーからチップ状にカットする。このようにしてＬＥＤチップを形成させることができる。
【００３５】
本願発明の発光ダイオードにおいて樹脂劣化、白色系など蛍光物質との補色関係等を考慮する場合は、４００ｎｍ以上５３０ｎｍ以下が好ましく、４２０ｎｍ以上４９０ｎｍ以下がより好ましい。ＬＥＤチップと蛍光物質との効率をそれぞれより向上させるためには、４３０ｎｍ以上４７５ｎｍ以下がさらに好ましい。
【００３６】
（基板１０４）
本願発明に用いられる基板１０４とは、ＬＥＤチップ１０３を配置させると共に光を有効利用するため高反射率を有するものが好ましい。したがって、ダイボンド部材によって接着させるために十分な大きさがあればよく、所望に応じて種々の形状や材料を用いることができる。具体的には、発光ダイオードに用いられるリードフレームやチップタイプＬＥＤのパッケージなどが好適に用いられる。
【００３７】
基板１０４上には、ＬＥＤチップ１０３を１つ配置してもよいし、２以上配置することもできる。また、発光波長を調節させるなどために複数の発光波長を有するＬＥＤチップを配置させることもできる。ＳｉＣ上に形成された窒化物系化合物半導体を利用したＬＥＤチップなどを配置させる場合、接着性と共に十分な電気伝導性がもとめられる。また、ＬＥＤチップ１０３の電極を導電性ワイヤーを利用して基板１０４となるリードフレームなどと接続させる場合は、導電性ワイヤーなどとの接続性が良いことが好ましい。
【００３８】
このような基板として具体的には、リードフレームやパッケージなどとして、鉄、銅、鉄入り銅、錫入り銅、銅金銀などをメッキしたアルミニウムや鉄、さらにはセラミックや種々の合成樹脂などの材料を用いて種々の形状に形成させることができる。また、基板の一部を利用して反射部材を構成させてもよい。
【００３９】
（導電性ワイヤー）
電気的接続部材である導電性ワイヤーとしては、ＬＥＤチップ１０３の電極とのオーミック性、機械的接続性、電気伝導性及び熱伝導性がよいものが求められる。熱伝導度としては０．０１ｃａｌ／ｃｍ2／ｃｍ／℃以上が好ましく、より好ましくは０．５ｃａｌ／ｃｍ2／ｃｍ／℃以上である。また、作業性などを考慮して導電性ワイヤー１０７の直径は、好ましくは、Φ１０μｍ以上、Φ４５μｍ以下である。このような導電性ワイヤーとして具体的には、金、銅、白金、アルミニウム等の金属及びそれらの合金を用いた導電性ワイヤーが挙げられる。このような導電性ワイヤーは、各ＬＥＤチップ１０３の電極と、インナー・リード及びマウント・リードなどと、をワイヤーボンディング機器によって容易に接続させることができる。
【００４０】
（表示装置）
本願発明の発光ダイオードをＬＥＤ表示器に利用した場合、白色系発光ダイオードのみを用いＬＥＤ表示装置とすることもできる。即ち、図４や図５の如き白色系が発光可能な本願発明の発光ダイオードのみをマトリックス状などに配置し、白黒用のＬＥＤ表示器５０１を構成できる。この表示装置において、白色発光可能な発光ダイオード用駆動回路のみとしてＬＥＤ表示器を構成させることができる。ＬＥＤ表示器は、駆動回路である点灯回路などと電気的に接続させる。駆動回路からの出力パルスによって種々の画像が表示可能なデイスプレイ等とすることができる。駆動回路としては、入力される表示データを一時的に記憶させるＲＡＭ（Random Access Memory）５０４と、ＲＡＭ５０４に記憶されるデータから個々の発光ダイオードを所定の明るさに点灯させるための階調信号を演算する階調制御回路５０３と、階調制御回路５０３の出力信号でスイッチングされて、発光ダイオードを点灯させるドライバー５０２とを備える。階調制御回路５０３は、ＲＡＭに記憶されるデータから発光ダイオードの点灯時間を演算してパルス信号を出力する。
【００４１】
したがって、白黒用のＬＥＤ表示装置はＲＧＢのフルカラー表示器と異なり当然回路構成を簡略化できると共に高精細化できる。そのため、安価にＲＧＢの発光ダイオードの特性に伴う色むらなどのないディスプレイとすることができるものである。また、従来の赤色、緑色のみを用いたＬＥＤ表示器に比べ人間の目に対する刺激が少なく長時間の使用に適している。以下、本願発明の実施例について説明するが本願発明は、具体的実施例のみに限定されるものでないことは言うまでもない。
【００４２】
【実施例】
（実施例１）
ＬＥＤチップは、発光層として発光ピークが４５０ｎｍのＩｎ0.2Ｇａ0.8Ｎ半導体を用いた。ＬＥＤチップは、洗浄させたサファイア基板上にＴＭＧ（トリメチルガリウム）ガス、ＴＭＩ（トリメチルインジュウム）ガス、窒素ガス及びドーパントガスをキャリアガスと共に流し、ＭＯＣＶＤ法で窒化物系化合物半導体を成膜させることにより形成させた。ドーパントガスとしてＳｉＨ4とＣｐ2Ｍｇと、を切り替えることによってｎ型やｐ型導電性の半導体を形成させる。発光素子としてはｎ型導電性を有する窒化ガリウム半導体であるコンタクト層と、ｐ型導電性を有する窒化ガリウム半導体であるクラッド層、コンタクト層を形成させた。ｎ型コンタクト層とｐ型クラッド層との間に厚さ約３ｎｍであり、単一量子構造となるノンドープＩｎＧａＮの活性層を形成した。（なお、サファイア基板上には低温で窒化ガリウム半導体を形成させバッファ層とさせてある。また、ｐ型半導体は、成膜後４００℃以上でアニールさせてある。）
【００４３】
エッチングによりサファイア基板上のＰＮ各半導体コンタクト層の表面を露出させた後、スパッタリングにより各電極をそれぞれ形成させた。サファイア基板の半導体が形成されていない表面にスパッタリング法によりＡｇを形成させた。こうして出来上がった半導体ウエハーをスクライブラインを引いた後、外力により分割させＬＥＤチップを形成させた。
【００４４】
ダイボンド部材としてエポキシ樹脂を用いてＬＥＤチップをダイボンディング機器で銀メッキした銅製リードフレームの先端カップ内にダイボンドした。ＬＥＤチップの各電極と、カップが設けられたマウント・リードやインナー・リードとそれぞれ金線でワイヤーボンディングし電気的導通を取った。
【００４５】
一方、蛍光物質は、Ｙ、Ｇｄ、Ｃｅの希土類元素を化学量論比で酸に溶解した溶解液を蓚酸で共沈させた。これを焼成して得られる共沈酸化物と、酸化アルミニウムと混合して混合原料を得る。これにフラックスとしてフッ化アンモニウムを混合して坩堝に詰め、空気中１４００°Ｃの温度で３時間焼成して焼成品を得た。焼成品を水中でボールミルして、洗浄、分離、乾燥、最後に篩を通して形成させた。
【００４６】
形成された（Ｙ0.8Ｇｄ0.2）3Ａｌ5Ｏ12：Ｃｅ蛍光物質７５重量部、エラストマー状シリコーン樹脂１００重量部をよく混合してスラリーとさせた。このスラリーをＬＥＤチップが配置されたマウント・リード上のカップ内に０．２μｌ注入させた。注入後、蛍光物質が含有された樹脂を１５０℃１時間で硬化させた。こうしてＬＥＤチップ上に厚さ１２０μの蛍光物質が含有された色変換部材が形成された。その後、さらにＬＥＤチップや蛍光物質を外部応力、水分及び塵芥などから保護する目的でモールド部材として透光性エポキシ樹脂を形成させた。モールド部材は、砲弾型の型枠の中に色変換部材が形成されたリードフレームを挿入し透光性エポシキ樹脂を混入後、１５０℃５時間にて硬化させた。
【００４７】
こうして得られた白色系が発光可能な発光ダイオードの色度点、色温度、演色性指数を測定した。それぞれ、色度点（ｘ＝０．３９２、ｙ＝０．４８０）、色温度８０７０Ｋ、Ｒａ（演色性指数）＝８５．７を示した。また、発光効率は９．８ ｌｍ／ｗであった。寿命試験として、温度２５℃２０ｍＡ通電、温度２５℃６０ｍＡ通電の各試験においても長時間にわたって、発光出力が維持できることを確認した。
【００４８】
（比較例１）
反射部材を設けず色変換部材の基材をエポキシ樹脂のみとした以外は実施例１と同様にして発光ダイオードを形成させた。こうして形成された発光ダイオードを実施例１と同様にして寿命試験を行い実施例１と共に図６に示す。
【００４９】
（実施例２）
本願発明の発光ダイオードを図４の如くＬＥＤ表示器５０１の１つであるディスプレイに利用した。実施例１と同様にして形成させた発光装置である発光ダイオード４０１を銅パターンを形成させたポリカーボネート基板上に、１６×１６のマトリックス状に配置させた。基板と発光ダイオード４０１とは自動ハンダ実装装置を用いてハンダ付けを行った。次にフェノール樹脂によって形成された筐体４０４内部に配置し固定させた。遮光部材４０５は、筐体４０４と一体成形させてある。発光ダイオード４０１の先端部を除いて筐体４０４、発光ダイオード４０１、基板及び遮光部材４０５の一部をピグメントにより黒色に着色したシリコンーゴム４０６によって充填させた。その後、常温、７２時間でシリコーンゴムを硬化させＬＥＤ表示器５０１を形成させた。このＬＥＤ表示器と、入力される表示データを一時的に記憶させるＲＡＭ５０４（Random Access Memory）及びＲＡＭ５０４に記憶されるデータから発光ダイオードを所定の明るさに点灯させるための階調信号を演算する階調制御回路５０３と階調制御回路５０３の出力信号でスイッチングされて発光ダイオードを点灯させるドライバー５０２とを備えたＣＰＵの駆動手段と、を電気的に接続させてＬＥＤ表示装置を構成した。ＬＥＤ表示器を駆動させ白黒ＬＥＤ表示装置として駆動できることを確認した。
【００５０】
【発明の効果】
本願発明の構成とすることにより高出力且つ高エネルギーで発光可能な窒化物系化合物半導体を利用したＬＥＤチップと蛍光物質とを利用した発光ダイオードとした場合においても、長時間高輝度時の使用下においても発光効率の低下が極めて少ない発光ダイオードとすることができる。
【００５１】
本願発明の構成とすることにより、接着性を持たせつつより簡便に高輝度、長時間の使用においても発光効率の低下が極めて少ない種々の発光ダイオードとすることができる。
【００５２】
本願発明の構成とすることにより、種々の形状の発光ダイオードとすることができる。蛍光物質の含有量や形状などにより種々の色調を調整させることもできる。
【００５３】
本願発明の構成とすることにより、より耐光性が強く簡便に高輝度、長時間の使用においても発光効率の低下が極めて少ない種々の発光ダイオードとすることができる。
【００５４】
本願発明により、比較的安価で高精細なＬＥＤ表示装置や視認角度によって色むらの少ないＬＥＤ表示装置とすることができる。
【図面の簡単な説明】
【図１】図１は、本願発明の発光ダイオードの模式的断面図である。
【図２】図２は、本願発明の他の発光ダイオードの模式的断面図である。
【図３】図３は、発光ダイオードにおける光閉じこめを説明するための模式的拡大図である。
【図４】図４は、本願発明の発光ダイオードを用いたＬＥＤ表示装置の模式図である。
【図５】図５は、図４に用いられるＬＥＤ表示器のブロック図である。
【図６】図６（Ａ）は、本願発明の実施例１と比較のために示した比較例１の発光ダイオードとの温度２５℃２０ｍＡ通電における寿命試験を示し、図６（Ｂ）は、本願発明の実施例１と比較のために示した比較例１の発光ダイオードとの温度２５℃６０ｍＡ通電における寿命試験を示したグラフである。
【符号の説明】
１０１、２０１・・・反射部材
１０２、２０２・・・色変換部材
１０３、２０３、３０３・・・ＬＥＤチップ
１０４・・・基板であるマウント・リード
１０５・・・インナー・リード
１０６、２０６・・・モールド部材
１０７、２０７、３０７・・・ダイボンド部材
２０４・・・パッケージ
３２１・・・色変換部材の基材
３２２・・・蛍光物質
３３０・・・樹脂劣化した着色部
【図１】
0003729047.tif 000002
【図２】
0003729047.tif 000003
【図３】
0003729047.tif 000004
【図４】
0003729047.tif 000005
【図５】
0003729047.tif 000006
【図６】
0003729047.tif 000007